(57)【要約】      （修正有）【課題】製鋼産業において、転炉還元スラグは不安定な結晶構造を持ち、且つCaO／SiO2 比が高く、自己消化して崩壊し、粉末状となって排出され、大部分は産業廃棄物として処分されている。本発明は、これらスラグ粉末がCO2ガスによって徐々に硬化する気硬性組成物である点に着目して道路舗装材料として適する条件、或いは特徴を持つものを低コストで製造することを目的課題とするものである。【解決手段】転炉還元スラグは水硬性はないが、CO2 と反応して硬化することは古くから知られている。しかし、反応速度が遅く、舗装材としては適さないことから組成物中に水溶性の炭酸塩類を原料として加え、加水分解によって反応するCO2 を利用して反応率を大幅に促進し舗装材料とし、従来のコンクリ−ト材料を超える物性を持つ材料として課題を解決した。【選択図】なし【特許請求の範囲】
【請求項１】
粉状化した転炉スラグダストを５０重量％以上含み主原料とし、必要により水硬性材料を２０〜４５重量％、更に必要に応じ、全体が１００％となる前提で、Ａｌ2 Ｏ3 成分を１０重量％以上含む無機質廃材３０重量％を、副原料として用い、これに水溶性炭酸塩類を２〜５重量％添加し混合均一化した組成物に水を加えて見掛け密度を１．５〜２．２ｇ／ｍｌの範囲とし転圧圧縮成形して施工したことを特徴とする転炉スラグダストを使った舗装材料。
【請求項２】
前記水溶性炭酸塩が炭酸ソ−ダ及び／又は重炭酸ソ−ダである請求項１に記載の転炉スラグダストを使った舗装材料。
【請求項３】
前記粉状化した転炉スラグダストを４５〜７８重量％、水硬性セメント類を１０〜２０重量％、半水セッコウを１０〜３０重量％、水溶性炭酸塩を２〜５重量％の範囲に配合混合調整された組成物に水を加えて見掛け密度を１．５〜２．２ｇ／ｍｌに調整してあり、転圧圧縮成形して施工するものである請求項１又は２に記載の転炉スラグダストを使った舗装材料。
【請求項４】
前記、粉状化した転炉スラグダストを３０〜７２重量％，かつ、前記廃棄無機質材料で掘削残土、耐火煉瓦、屋根瓦、陶磁器質材料、高炉スラグ、石炭灰、砕石廃砂であって、Ａｌ2 Ｏ3 成分を１０重量％以上含む材料のうち１種以上を１０〜３０重量％，半水セツコウ及び／又は水硬性セメントの１種以上を１０〜４０重量％，水溶性炭酸塩２〜５重量％との組成物に水を加えて、見掛け密度を１．５〜２．２ｇ／ｍｌの範囲に調整したものを転圧圧縮成形して施工するものである、請求項１〜３のいずれかに記載の転炉スラアグダストを使った舗装材料。
【発明の詳細な説明】
【技術分野】
【０００１】
本発明は、製鋼用転炉の還元スラグを自然又は強制的に消化させて粉末状となったダストを主原料として成形体を造成するに当たり、組成内部において加水分解してＣＯ2 成分を放出する水溶性炭酸塩を内蔵させ、短期間に硬化反応を促進させる舗装材料に関するものである。
【背景技術】
【０００２】
従来、気硬性を持つ転炉スラグダストにＣＯ2 ガスを反応させて硬化体を造る技術は古くから知られ、１９６０年代にはドイツにおいて「Hutten Stein」 の名称で製造された。また、１９８０年代には転炉スラグダストを消石灰、砂などを混合した組成物を成形し、水蒸気と石炭燃焼ガスの雰囲気内で養生硬化させる技術がアメリカの特許１３９２７４号、１３７３２２号、１４７５２２号、１４９６８２号などで、多数知られている。
【０００３】
また、国内では、転炉スラグダスト粉末をブロック体に成形した後、水蒸気で飽和させたＣＯ2養生室で約１２日間反応させた硬化体を海洋藻場形成材料とした例も最近発表されている（無機マテリアル学会学会誌２００４年１１月号）。
特許文献としては、特開２００４−９０５８５号は、粘土及びセメントを結合材として成形する硬化体の原料の一部分として転炉スラグダストを利用するものであり、気硬性硬化の特徴を利用したものではない。また、特開２００４−９９４２ではポルトランドセメントによる水硬性組成物において、水酸化カルシウムの含有量を限定したものであり、気硬性硬化の特徴を利用したものでない。
【０００４】
【特許文献１】特開２００４−９９４２号公報（要約）
【特許文献２】特開２００４−９０５８５号公報（要約）
【非特許文献１】無機マテリアル学会学会誌２００４年１１月号
【発明の開示】
【発明が解決しようとする課題】
【０００５】
先ず本発明の課題の概要について説明する。本発明の目的、及び特徴とする硬化反応機構は、転炉スラグダストの物質的な特徴であるＣＯ2による硬化反応であるが、更に舗装の目的や作用に応じて気硬性硬化と水硬性硬化反応を合わせて持った舗装が求められていることが課題の概要である。
そこで第１の課題は、背景技術で説明したように、舗装工事はＣＯ2 で硬化作用を生ずることが出来ない為、組成物内において加水分解によって組成内でＣＯ2を放出して初めて急速な強度の発現が出来るものであり、施工１日後の圧縮強度は１０ｋｇ／ｃm2以上であり、４週後強度は少なくとも圧縮強度３０ｋｇ／ｃm2（簡易舗装基準）が必要となる。
更に一般車道グレ−ドでは４週後曲げ強度５０ｋｇ／ｃm2の物性を発現出来るものが求められる。
【０００６】
次に第２の課題は、道路舗装工事は如何に早く通行可能であるかという条件が経済性の支配要因となり、初期強度の発現性が必要条件であると共に、屋外環境は気温、湿度、雨などによって変化し、気硬性硬化反応のみでは安定な品質が得られない為、セツコウ、セメントなどの水硬性硬化作用を持つ材料と共存させる必要がある。
【０００７】
本発明の主原料である転炉スラグダストは以下表１に示すような平均化学成分を持つ。  
【０００８】
【表１】
2006233576.tif 000002
【０００９】
表１によれば、ＣａＯ／ＳｉＯ2 比が極めて高く、主結晶相は２ＣａＯＳｉＯ2 であるが、極めて結合の不安定なｒ２ＣａＯＳｉＯ2 であり、産出後に大気中に放置すると湿気を吸って約１０％以上膨張して消化即ちダステイングし、粉末状となるものである。これらの消化された粉末をＸ線回折すると、多量のＣａＯ、Ｃａ（ＯＨ）2と遊離ＳｉＯ2 、ＣａＦなどを含むものであった。
更に、これら原料の炭酸化による硬化反応は［背景技術］に示されるように成形体外表層よりＣＯ2 ガスを強制的に浸透させて硬化させるものであるが、これらの反応は極めて遅く、表層部は硬化しても内部は未反応状態となり、体積膨張を起こして崩壊するようになることが最大の欠点となっている。
【００１０】
本発明は、上記の従来技術が有していた欠点、問題点を解決しようとするものであり、その要点は、該成形体の内部から炭酸化反応を誘発させて強度の均質な硬化体を製造することを目的とするものである。
【課題を解決するための手段】
【００１１】
上記第１の課題を解決する手段として、該組成物中に加水分解によりＣＯ2 を生成する水溶性炭酸塩としてコスト及び使用条件から炭酸ソ−ダ、重炭酸ソ−ダを選び、配合量も組成物全体の２〜５重量％の範囲を選んだ。また、成形体の中の反応は濃度の高い炭酸水による反応であり、成形水分の蒸発によってＣＯ2 ガスを放散させないように成形体の見掛密度を１．５〜２．２ｇ／ｍｌの範囲とした。実験してみると原料単味を密度２．０／ｍｌに圧縮成形したものに炭酸ソ−ダ５重量％を加えて同条件で成形したものを１日及び３日経過時曲げ強度を測定してみると約３倍から４倍の強度を発現した。更にこれらを水中に入れて観察すると単味品は崩壊したが炭酸ソ−ダ５％入りのものは崩壊しなかった。また初期強度の発現は炭酸ソ−ダ２％以下では不充分であり、５％を超えて加えたものは表面が白華した。以上によりこの手段が適切であることがわかった。
【００１２】
上記第２の課題を解決する手段としては初期強度を炭酸化反応で高め、長期強度及び室外気象条件に対する安定な施工をする為に水硬性組成物としてエトリンガイト（3CaOAl2
O33CaSO432H2O ）を選んだ。エトリンガイトの理論組成はCaO13.5%、CaSO432.5%、H2O:46%
から成り、H2O を除くとCaO:25%、Al2O3:15%、CaSO4:60% となる。転炉スラグダストはAl2
O3含有率が低いため、他の材料からAl2O3 成分を導入する。道路工事で発生する掘削残土はシルト質でAl2O3 を１５％程度含むものであり、これらを整粒して使用出来るが、リサイクル資源として前記請求項４に示すような原料成分中でAl2O3 成分を１０％以上含むものを選択して使用する。セツコウは廃セツコウボ−ドを処理した半水セツコウを使用して組成中のAl2O3 含有率を少なくとも５％以上に組成調整してエトリンガイトの生成含有量を３０％以上にする。実験によれば、これらの組成物において炭酸ソ−ダを添加しないものでも強度の発現や施工条件への適用は充分であるが、成形体を水中へ入れておくと崩壊した。しかし、炭酸ソ−ダを２〜５％加えたものは崩壊しなかった。特にエトリンガイトの生成によって多量の結晶水を持った組成物中では分解生成したＣＯ2は放散することなく有効に保たれ、長期的に炭酸化反応を持続させるものであり、約３ケ月経過後の曲げ強度は一般のコンクリ−ト強度を超える高強度のものであった。これにより、この手段も有効であることが明らかとなった。
【発明の効果】
【００１３】
１）機能的な特徴としての効果
転炉ダストの炭酸化硬化反応は従来技術では成形体の外部から供給するＣＯ2ガス養生法をとっていて１０数日間の養生によっても反応率は２０％にも達しない遅いものであるが、本発明では成形体内部に生成するＣＯ2による反応であり、成形後大気中で１日経過したものは曲げ強度３０ｋｇ／ｃｍ2 を示し、３日後強度は５０ｋｇ／ｃｍ2 となり、一般車道用の道路舗装の規格をクリア出来るものでありこの硬化期間の短縮は従来の約１０倍の効果があるものであった。なお、これら成形体の長期強度を推定する為、炭酸ガス養生室で７日間養生したものは曲げ強度９０〜１００ｋｇ／ｃｍ2 を示した。更に、これら硬化体の特徴は４０〜５０μｍの均一な気孔が３０〜４０％含まれ、比表面積も約５ｍ2
／ｇに達する微細気孔体であり、一般土壌のシルト土壌の物性に近く、有効な保水性と、適度の透水性を持つ、従来にない特徴を持ち、ヒ−トアイランド抑止効果も併有期待出来るものである。
２）経済的効果
転炉還元スラグダストは未だ充分な利用技術がなく、大部分は産業廃棄物として高額な費用を負担して処理されるものであり、かつ一般鉄鋼スラグ類のように硬い塊状のものでなく、粉末状で排出され、粉砕整粒にかかるコストも大幅に削減できる条件にある。炭酸化剤としての炭酸ソ−ダのコストを加算しても従来一般のコンクリ−ト舗装用の材料コストより３０％以上低コストで使用出来ると共に、初期強度の発現は２倍以上早く、仕上がりコストは大幅にダウン出来るという絶大な効果を奏するものである。
３）環境に対する機能効果
前述したような保水性によるヒ−トアイランド抑止と共に大気中のＣＯ2 を吸着するので、地球温暖化防止、かつ該舗装の長期的な強度を促進するという三重の効果を有する。
【発明を実施するための最良の形態】
【００１４】
本発明は道路舗装材料として施工工事現場において原料を秤量配合し、施工面に散布した後、振動転圧、必要によりロ−ラ−転圧を行って見掛け密度を１．５ｇ／ｍｌ以上に施工するものであるが、転炉スラグダストは予め少なくとも５００μｍ以下に粉砕し、炭酸塩を加えてプレミックス粉末として用意する。また、前記請求項４及び５のように水硬性組成物の場合もそれぞれの原料の粒度を調整して混合された粉末状として供給し、施工現場において必要な骨材成分を加えて組成物として施工する。
【実施例１】
【００１５】
（材料）
転炉還元スラグダスト（粒度≦２５０μｍ）単味１００％
重量比５％のＮａ2ＣＯ3 
以上２種を混合したもの。
（混水量）
外掛け重量比１６〜１８％を加えて混合、混練。
（施工）
サイズ1000mm ×1000mm×深さ100mmの鋼製型枠に材料を200kg 用意し、振動転圧しながら全部充填して、施工体密度を2.0g/ml とし、１日後型枠を取り外した。
（強度の測定）
施工完了後24時間経過時、３日経過時、７日経過時、28日経過時に施工体からサンプルを切り出し、40mm×40mm×160 mmとして曲げ強度を測定した。
測定結果は表２の如くであった。
【００１６】
【表２】
2006233576.tif 000003
【００１７】
以上のようにNa2CO3を５％添加したものは１日後強度で６倍、３日後強度で３倍と、初期強度の発現が極めて大きいものであり、本発明の効果を立証するものであった。また、一般車道舗装の規格強度である28日後強度45kg／cm2 を充分満足するものであった。
【実施例２】
【００１８】
（材料）
転炉還元スラグダスト（粒度≦２５０μｍ）  ６０％
Ｎａ2 ＣＯ3    ５％
半水セッコウ  ２５％
耐火煉瓦（ろう石煉瓦）粉  １０％
（混水量）
外掛け重量比１６〜１８％を加えて混合、混練。
（施工）
サイズ1000mm ×1000mm×深さ100mmの鋼製型枠に材料を200kg 用意し、振動転圧しながら全部充填して、施工体密度を2.0g/ml とし、１日後型枠を取り外した。
（強度の測定）
施工完了後24時間経過時、３日経過時、７日経過時、28日経過時に施工体からサンプルを切り出し、40mm×40mm×160 mmとして曲げ強度を測定した。
測定結果は表３の如くであった。
【００１９】
【表３】
2006233576.tif 000004
【００２０】
初期立ち上がりの強度は実施例１の場合より遅いが、施工後24時間で歩行可能な強度を発現し、施工工事回転率が早くなる。また、４週後は規格強度をコンクリ−ト舗装と同時に発現するものであった。
【産業上の利用可能性】
【００２１】
本発明はまず、従来大部分が産業廃棄物として埋め立て処分されている転炉還元スラグダストを利用して、舗装材料として現在の市場製品を超える高強度を持ち、且つヒ−トアイランド抑止効果のある舗装材を約３０％以上の低コストで使用出来る、大きい経済的効果を持つ。その上に本発明品は現場施工後もＣＯ  2 を吸着するので、地球温暖化防止にも貢献し得る。従って、本発明の産業上の利用の可能性は極めて大きいものである。